(57)【特許請求の範囲】
【請求項１】
コア粒子を内部に入れた複数の中空粒子を、分散媒中に配列して成る配列体と、
前記配列体に電場を印加可能に設けられた印加手段とを有し、
各コア粒子は、電場応答性を有し、それぞれ対応する中空粒子の内部を移動可能に、その中空粒子の内側面との間に間隙をあけて設けられ、
前記印加手段は、各コア粒子を移動させるよう、各コア粒子の応答性に応じて電場を印加可能であることを
特徴とする光学素子。
【請求項２】
外径が１ｎｍ〜１１０４ｎｍでコア粒子を内部に入れた複数の中空粒子を、分散媒中に配列して成る配列体と、
前記配列体に電場または磁場を印加可能に設けられた印加手段とを有し、
各コア粒子は、電場応答性または磁場応答性を有し、それぞれ対応する中空粒子の内部を移動可能に、その中空粒子の内側面との間に間隙をあけて設けられ、
前記印加手段は、各コア粒子を移動させるよう、各コア粒子の応答性に応じて電場または磁場を印加可能であることを
特徴とする光学素子。
【請求項３】
各中空粒子は、単分散粒子であることを特徴とする請求項１または２記載の光学素子。
【請求項４】
各コア粒子は、球形状または回転楕円体形状を成していることを特徴とする請求項１乃至３のいずれか１項に記載の光学素子。
【請求項５】
前記分散媒は、水またはエタノールであることを特徴とする請求項１乃至４のいずれか１項に記載の光学素子。
【請求項６】
各中空粒子は、ＳｉＯ２を含み、
各コア粒子は、ＳｉＯ２またはＴｉＯ２から成ることを
特徴とする請求項１乃至５のいずれか１項に記載の光学素子。
【請求項７】
請求項１乃至６のいずれか１項に記載の光学素子を含むことを特徴とするデバイス。
【請求項８】
電場応答性を有するコア粒子を内部に入れた複数の中空粒子を準備する工程と、
前記中空粒子を分散媒中に配列して成る配列体を作成する工程と、
前記配列体を１対の電極間に設ける工程と、
前記配列体に電場を印加可能に、前記電極間にリード線を接続する工程とを、
含むことを特徴とする光学素子の製造方法。
【請求項９】
外径が１ｎｍ〜１１０４ｎｍでコア粒子を内部に入れた複数の中空粒子を準備する工程と、
前記中空粒子を分散媒中に配列して成る配列体を作成する工程と、
前記配列体を１対の電極間に設ける工程と、
前記電極間にリード線を接続する工程とを、
含むことを特徴とする光学素子の製造方法。
【発明の詳細な説明】
【技術分野】
【０００１】
本発明は、光学素子、光学素子を用いたデバイスおよび光学素子の製造方法に関する。
【背景技術】
【０００２】
従来、単分散微粒子を周期的に配列した粒子配列体が開発されており、特定の波長帯の光伝播を制御することができるため、光学材料（フォトニック結晶）としての応用が期待されている（例えば、非特許文献１参照）。
【０００３】
また、従来、中空粒子の内部にコア粒子を入れたコア粒子内包型中空粒子（明細書中「コア粒子内包型中空粒子」と記述する）が開発されている。この粒子は、中空粒子の内部に物質を封入できることや、優れた比表面積を有すること、コア粒子の凝集を抑制できること等の特徴を有するため、触媒や薬物輸送担体、ガスセンサ、メモリデバイスなどへの応用が提案されている（例えば、非特許文献２乃至５参照）。
【０００４】
なお、このコア粒子内包型中空粒子を製造する方法として、固体粒子を鋳型として用いて、単分散性に優れた粒子を合成することができるハードテンプレート法が開発されている。ハードテンプレート法では、中空粒子の内部の犠牲層を除去するために、有機溶媒やＮａＯＨ溶液、水などを用いる方法が提案されている（例えば、非特許文献６、７、３参照）。また、焼成により犠牲層を除去した後、ＮａＯＨ水溶液などで選択的エッチングを行うことにより、可動性のコア粒子を有するコア粒子内包型中空粒子を製造する方法が、本発明者等によって開発されている（例えば、非特許文献８参照）。
【先行技術文献】
【非特許文献】
【０００５】
【非特許文献１】Y. Xia, B. Gates, Z.-Y. Li, “Self-Assembly Approaches to Three-Dimensional Photonic Crystals”, Adv. Mater., 2001, 13, p.409-413
【非特許文献２】C. Lin, X. Liu, S. Wu, K. Liu and C. Mou, “Corking and Uncorking a Catalytic Yolk-Shell Nanoreactor: Stable Gold Catalyst in Hollow Silica Nanosphere”, J. Phys. Chem. Lett., 2011, 2, p.2984-2988
【非特許文献３】L. Zhang, T. Wang, L. Yang, C. Liu, C. Wang, H. Liu, Y. Wang and Z. Su, “General Route to Multifunctional Uniform Yolk/Mesoporous Silica Shell Nanocapsules: A Platform for Simultaneous Cancer-Targeted Imaging and Magnetically Guided Drug Delivery”, Chem. European Journal, 2012, 18, p.12512-12521
【非特許文献４】L. Wang, H. Dou, A. Lou and T. Zhang, “Encapsuled nanoreactors (Au@SnO2): a new sensing material for chemical sensors”, Nanoscale, 2013, 5, p.2686-2691
【非特許文献５】B. Zhang, T. Cai, S. Li, X. Zhang, Y. Chen, K. Neoh, E. Kang and C. Wang, “Yolk-shell nanorattles encapsulating a movable Au nanocore in electroactive polyaniline shells for flexible memory device”, J. Mater. Chem. C, 2014, 2, p.5189-5197
【非特許文献６】T. Yao, Q. Lin, K. Zhang, D, Zhao, H. Lv, J. Zhang and B. Yang, “Preparation of SiO2@polystyrene@polypyrrole sandwich composites and hollow polypyrrole capsules with movable SiO2 spheres inside”, J. Colloid Interface Sci., 2007, 315, p.434-438
【非特許文献７】Q. Zhang, J. Ge, J. Goebl, Y. Hu, Z. Lu and Y. Yin, “Rattle-type silica colloidal particles prepared by a surface-protected etching process”, Nano Res., 2009, 2, p.583-591
【非特許文献８】A. Okada, D. Nagao, T. Ueno, H. Ishii and M. Konno, “Colloidal Polarization of Yolk/Shell Particles by Reconfiguration of Inner Cores Responsive to an External Magnetic Field”, Langmuir, 2013, 29, p.9004-9009
【発明の概要】
【発明が解決しようとする課題】
【０００６】
非特許文献１に記載の粒子配列体は、粒子そのものの配列構造しか制御することができないため、特定の波長の光に対する光学特性を得ることはできるが、その光学特性を制御することはできないという課題があった。また、非特許文献２乃至５に記載の、コア粒子内包型中空粒子を利用した触媒や薬物輸送担体、ガスセンサ、メモリデバイスなどは、全てコロイドとしての粒子の特性を利用したものであり、光学特性を制御するものではなかった。
【０００７】
本発明は、このような課題に着目してなされたもので、光学特性を制御することができる新規な光学素子、光学素子を用いたデバイスおよび光学素子の製造方法を提供することを目的とする。
【課題を解決するための手段】
【０００８】
本発明者等は、コア粒子内包型中空粒子について、外場応答性のコア粒子を中空粒子の内部に入れることにより、中空粒子の配列構造に加えて、中空粒子内部のコア粒子の配列等も制御可能になることを見出し、本発明に至った。
【０００９】
すなわち、第１の本発明に係る光学素子は、コア粒子を内部に入れた複数の中空粒子を、分散媒中に配列して成る配列体と、前記配列体に電場を印加可能に設けられた印加手段とを有し、各コア粒子は、電場応答性を有し、それぞれ対応する中空粒子の内部を移動可能に、その中空粒子の内側面との間に間隙をあけて設けられ、前記印加手段は、各コア粒子を移動させるよう、各コア粒子の応答性に応じて電場を印加可能であることを特徴とする。
第２の本発明に係る光学素子は、外径が１ｎｍ〜１１０４ｎｍでコア粒子を内部に入れた複数の中空粒子を、分散媒中に配列して成る配列体と、前記配列体に電場または磁場を印加可能に設けられた印加手段とを有し、各コア粒子は、電場応答性または磁場応答性を有し、それぞれ対応する中空粒子の内部を移動可能に、その中空粒子の内側面との間に間隙をあけて設けられ、前記印加手段は、各コア粒子を移動させるよう、各コア粒子の応答性に応じて電場または磁場を印加可能であることを特徴とする。
【００１０】
本発明に係る光学素子は、各コア粒子が電場応答性を有する場合には、印加手段により電場を印加し、各コア粒子が磁場応答性を有する場合には、印加手段により磁場を印加することにより、各中空粒子の内部でコア粒子を移動させることができる。印加する電場または磁場の大きさや周波数などにより、様々にコア粒子を移動させることができ、各中空粒子の内部のコア粒子の配列や運動などを任意に制御することができる。
【００１１】
このように、本発明に係る光学素子は、各中空粒子の配列により、特定の波長の光に対する光学特性が得られるだけでなく、各中空粒子の内部のコア粒子の配列や運動などを制御して、その光学特性を変化させることもできる。これにより、光学特性の制御を行うことができ、この制御性を利用して、本発明に係る光学素子を用いたメモリ、センサ、演算子、トランジスター、スイッチ、表示素子、電子ペーパーなどのデバイスを構成することができる。本発明に係る光学素子は、中空粒子の内部にコア粒子を移動可能に入れた、コア粒子内包型中空粒子を配列して成る配列体による、これまでにない新規な光学素子である。
【００１２】
本発明に係る光学素子で、各中空粒子は、内部のコア粒子の配列や運動などを識別できるよう、光を透過可能であることが好ましく、各中空粒子の厚み（殻部の厚み）は、用いる光の波長よりも短い範囲がより好ましく、波長の１／５以下が望ましく、１／５〜１／２０の範囲が特に望ましい。中空粒子の厚みが小さすぎると、中空粒子の殻部を形成する強度が低下してしまう。また、中空粒子の厚みが大きすぎると、光の透過性能を低下してしまい好ましくない。
【００１３】
また、各中空粒子は、単分散粒子であることが好ましい。その単分散性を示すパラメータである分散度は、通常、「分散度１０％以下」の粒子を単分散性粒子として扱うが、本発明において粒子を規則的に良好に配列させるためには、好ましくは９％以下、さらに好ましくは８％以下の粒子を用いるのがよい。
【００１４】
本発明においては、単分散粒子の中空粒子を用いることにより、分散媒中に均一に配列させることができ、コア粒子内包型中空粒子が配列した配列体を容易に形成することができる。配列体は、複数の中空粒子を１次元で配列していても、２次元で配列していても、３次元で配列していてもよい。
【００１５】
本発明に係る光学素子で、各コア粒子は、球形状であってもよいが、回転楕円体形状であってもよい。各コア粒子が回転楕円体形状である場合、電場または磁場を印加したとき、各コア粒子に働く双極子モーメントが長軸方向に強く働くことから、各コア粒子が球形状の場合よりも明確に、各コア粒子の配列や運動などを切り替えることができる。このため、光学特性の制御性を高めることができる。
【００１６】
本発明に係る光学素子で、前記分散媒は、コア粒子内包型中空粒子等の粒子を溶解せずに分散できる溶媒であればいかなるものであってもよく、作業性の点で揮発性の低い溶媒が好ましく、例えば水またはエタノールであることが好ましい。これにより、安価かつ容易に配列体を形成することができる。
【００１７】
本発明に係る光学素子で、用いられる各中空粒子やコア粒子は、金属や金属酸化物からなる材料が好ましく、１つの形態として、各中空粒子は、ＳｉＯ２が好ましく選ばれ、各コア粒子は、ＳｉＯ２またはＴｉＯ２から成ることが好ましい。また、コア粒子には、金等の金属ナノ粒子を用いてもよい。各中空粒子が多孔性であるため、その内部に分散媒を容易に浸入させることができる。また、コア粒子内包型中空粒子を容易に製造することができる。また、各コア粒子が電場応答性となる。なお、各コア粒子を磁場応答性にするために、各コア粒子が磁性ナノ粒子を含んでいてもよい。
【００１８】
本発明に係る光学素子で、コア粒子の大きさは、外径（粒径）０．５ｎｍ〜５μｍの範囲が好ましく、また１ｎｍ〜１μｍの範囲がより好ましい。コア粒子の外径が０．５ｎｍ未満の場合は、量子ドットレベルで製造するのが困難となり、５μｍを超える場合は、コアとして本発明に係る光学素子を駆動する上で好ましくない。
【００１９】
中空粒子の外径は、１ｎｍ〜１００μｍの範囲が好ましく、また５ｎｍ〜５０μｍの範囲がより好ましく、１０ｎｍ〜１０μｍの範囲がさらに望ましい。中空粒子の外径が１ｎｍ未満の場合、コア粒子を内包することが難しくなり、１００μｍを超える場合は、光学素子としての応答性等を低下させてしまう恐れがある。
【００２０】
本発明に係る光学素子で、用いる電場強度は、光学素子を含むデバイス性能に依存して限定できるものではないが、電場強度が高すぎると、用いる溶媒が電気分解してしまう恐れがあり好ましくない。また、電場強度が低すぎると、光学素子としての応答性能を低下してしまう恐れもあり好ましくない。このため、本発明においては、電場強度は、０．０１〜３００Ｖ／ｍｍの範囲が好ましく、０．０１〜２５０Ｖ／ｍｍの範囲がより好ましく、０．１〜２００Ｖ／ｍｍの範囲がさらに望ましい。
【００２１】
また、周波数は、１０Ｈｚ〜１００ｋＨｚが好ましく、５０Ｈｚ〜５０ｋＨｚがより好ましく、１００Ｈｚ〜１０ｋＨｚがさらに望ましい。周波数が１０Ｈｚ未満の場合、コア粒子を含む各中空粒子が一方側に偏ってしまう恐れが生じる（電気泳動）。また、周波数が１００ｋＨｚを超える場合、電場に対する応答性が低下してしまう恐れがある
【００２２】
第１の本発明に係る光学素子の製造方法は、電場応答性を有するコア粒子を内部に入れた複数の中空粒子を準備する工程と、前記中空粒子を分散媒中に配列して成る配列体を作成する工程と、前記配列体を１対の電極間に設ける工程と、前記配列体に電場を印加可能に、前記電極間にリード線を接続する工程とを、含むことを特徴とする。
第２の本発明に係る光学素子の製造方法は、外径が１ｎｍ〜１１０４ｎｍでコア粒子を内部に入れた複数の中空粒子を準備する工程と、前記中空粒子を分散媒中に配列して成る配列体を作成する工程と、前記配列体を１対の電極間に設ける工程と、前記電極間にリード線を接続する工程とを、含むことを特徴とする。
本発明に係る光学素子の製造方法により、本発明に係る光学素子を製造することができる。
【発明の効果】
【００２３】
本発明によれば、光学特性を制御することができる新規な光学素子、光学素子を用いたデバイスおよび光学素子の製造方法を提供することができる。また、本発明によれば、各中空粒子の配列により、特定の波長の光に対する光学特性が得られるだけでなく、各中空粒子の内部のコア粒子の配列や運動などを制御して、その光学特性を変化させることもできる。
【図面の簡単な説明】
【００２４】
【図１】本発明の実施形態の光学素子の、電場または磁場応答機能の作動例である。（ａ）は配列体を示す側面図、（ｂ）は配列体に電場を印加したときの状態を示す側面図、（ｃ）はコア粒子内包型中空粒子の平面図を表す。
【図２】本発明の実施形態の光学素子の、コア粒子内包型中空粒子の製造方法を示すフロー図一例である。
【図３】本発明の実施形態の光学素子の、電場印加実験に用いる装置の作製方法を示すフロー図の一例であり、（ａ）および（ｂ）は平面図を示し、（ｃ）は（ｂ）の斜視図を示し、（ｄ）はその装置の側面図である。
【図４】本発明の実施形態の光学素子の、コア粒子がSiO2粒子（中空粒子の空隙部（ほぼ円形）の径とコア粒子の粒径との相対比：2.2）のときの電場印加実験に用いた配列体の（ａ）走査電子顕微鏡（SEM）像、（ｂ）拡大した走査電子顕微鏡（SEM）像、（ｃ）コア粒子内包型中空粒子の透過電子顕微鏡（TEM）像の一例である。
【図５】図４に示す配列体の（ａ）分散媒滴下前（乾燥状態）の光学顕微鏡像、（ｂ）分散媒滴下後（ウェット状態）の光学顕微鏡像、（ｃ）分散媒滴下後（ウェット状態）の拡大した光学顕微鏡像である。
【図６】図５（ｂ）に示すSiO2コアＡおよびSiO2コアＢの軌跡を示すグラフの一例である。
【図７】図４に示す配列体の、（ａ）交流電場を印加しないとき（Electric field OFF）、（ｂ）周波数1 kHz、電場強度50 V/mmの交流電場を印加したとき（Electric field ON）、のコア粒子の軌跡を示すグラフの一例である。
【図８】図４に示す配列体の、（ａ）交流電場を印加しないとき（Electric field OFF）、（ｂ）周波数1 kHz、電場強度100 V/mmの交流電場を印加したとき（Electric field ON）、のコア粒子の軌跡を示すグラフの一例である。
【図９】図４に示す配列体の、（ａ）交流電場を印加しないとき（Electric field OFF）、（ｂ）周波数1 MHz、電場強度100 V/mmの交流電場を印加したとき（Electric field ON）、のコア粒子の軌跡を示すグラフの一例である。
【図１０】本発明の実施の形態の光学素子の、コア粒子がSiO2粒子（中空粒子の空隙部の径とコア粒子の粒径との相対比：3.0）のときの電場印加実験に用いた配列体の（ａ）走査電子顕微鏡（SEM）像、（ｂ）拡大した走査電子顕微鏡（SEM）像、（ｃ）コア粒子内包型中空粒子の透過電子顕微鏡（TEM）像の一例である。
【図１１】図１０に示す配列体の（ａ）分散媒滴下後（ウェット状態）の光学顕微鏡像、（ｂ）分散媒滴下後（ウェット状態）の拡大した光学顕微鏡像である。
【図１２】本発明の実施の形態の光学素子の、コア粒子がTiO2粒子（中空粒子の空隙部の径とコア粒子の粒径との相対比：2.2）のときの電場印加実験に用いた配列体の（ａ）走査電子顕微鏡（SEM）像、（ｂ）拡大した走査電子顕微鏡（SEM）像、（ｃ）コア粒子内包型中空粒子の透過電子顕微鏡（TEM）像の一例である。
【図１３】図１２に示す配列体の（ａ）分散媒滴下前（乾燥状態）の光学顕微鏡像、（ｂ）分散媒滴下後（ウェット状態）の光学顕微鏡像、（ｃ）分散媒滴下後（ウェット状態）の拡大した光学顕微鏡像の一例である。
【図１４】図１３（ｂ）に示すTiO2コアＡおよびTiO2コアＢの軌跡を示すグラフの一例である。
【図１５】図１２に示す配列体の、（ａ）交流電場を印加しないとき（Electric field OFF）、（ｂ）周波数1 kHz、電場強度150 V/mmの交流電場を印加したとき（Electric field ON）、のコア粒子の軌跡を示すグラフの一例である。
【図１６】図１２に示す配列体の、（ａ）交流電場を印加しないとき（Electric field OFF）、（ｂ）周波数1 MHz、電場強度150 V/mmの交流電場を印加したとき（Electric field ON）、のコア粒子の軌跡を示すグラフの一例である。
【図１７】本発明の実施形態の光学素子の、コア粒子内包型中空粒子の他の製造方法を示すフロー図の一例であり、コア粒子内包型中空粒子をＳｉＯ２粒子群から焼結して形成するフロー図を示す。
【発明を実施するための形態】
【００２５】
以下、図面に基づいて、本発明の実施の形態について説明する。
図１乃至図１７は、本発明の実施の形態の光学素子を示している。
図１に示すように、本発明の実施の形態の光学素子は、配列体１１と印加手段（図示せず）とを有している。
【００２６】
図１（ａ）乃至（ｃ）に示すように、配列体１１は、複数のコア粒子内包型中空粒子２０を分散媒中に配列して成っている。コア粒子内包型中空粒子２０は、コア粒子２１と中空粒子２２とを有し、中空粒子２２の内部にコア粒子２１を入れて形成されている。各コア粒子２１は、電場応答性または磁場応答性を有し、それぞれ対応する中空粒子２２の内部の空隙部２２ａを移動可能に、その中空粒子２２の内側面との間に間隙をあけて設けられている。各中空粒子２２は、光を透過可能な単分散粒子から成っている。
【００２７】
図１（ａ）および（ｂ）に示すように、印加手段は、各コア粒子２１を移動させるよう、各コア粒子２１の応答性に応じて、配列体１１に電場または磁場を印加可能に設けられている。印加手段は、各コア粒子２１が電場応答性を有する場合には、電場を印加可能に構成され、各コア粒子２１が磁場応答性を有する場合には、磁場を印加可能に構成されている。
【００２８】
次に、作用について説明する。
本発明の実施の形態の光学素子は、各コア粒子２１が電場応答性を有する場合には、印加手段により電場を印加し、また、各コア粒子２１が磁場応答性を有する場合には、印加手段により磁場を印加することにより、例えば図１（ｂ）に示すように、いずれの場合でも各中空粒子２２の内部でコア粒子２１を移動させることができる。印加する電場または磁場の大きさや周波数などにより、様々にコア粒子２１を移動させることができ、各中空粒子２２の内部のコア粒子２１の配列や運動などの空間分布を任意に制御することができる。
【００２９】
このように、本発明の実施の形態の光学素子は、各中空粒子２２の配列により、特定の波長の光に対する光学特性が得られるだけでなく、各中空粒子２２の内部のコア粒子２１の配列や運動などを制御して、その光学特性を変化させることもできる。これにより、光学特性の制御を行うことができ、この制御性を利用して、光学的なメモリや演算子、スイッチなどのデバイスを構成することができる。本発明の実施の形態の光学素子は、中空粒子２２の内部にコア粒子２１を移動可能に入れた、コア粒子内包型中空粒子２０を配列して成る配列体１１による、これまでにない新規な光学素子である。
【００３０】
本発明の実施の形態の光学素子で、各中空粒子２２は、光を透過可能であるため、内部のコア粒子２１の配列や運動などを、外部から識別することができる。また、各中空粒子２２は、単分散粒子であるため、分散媒中に均一に配列させることができ、配列体１１を容易に形成することができる。
【００３１】
［コア粒子内包型中空粒子２０および配列体１１の製造方法］
本発明の実施の形態の光学素子で、コア粒子内包型中空粒子２０は、例えば、非特許文献８に記載の方法により製造される。ここでは、例えば、コア粒子２１が球形状のSiO2粒子から成り、中空粒子２２がSiO2から成るコア粒子内包型中空粒子２０の製造方法について説明する。すなわち、まず、図２（ａ）に示すSiO2粒子から成るコア粒子２１の表面を、重合性シランカップリング剤（MPTMS；3-メタクリロキシプロピルトリメトキシシラン）で修飾した後、スチレン（St）の重合反応により、コア粒子２１をポリスチレン（PSt）で２段階被覆して、図２（ｂ）に示すSiO2/PSt/PSt粒子を合成する。
【００３２】
次に、図２（ｃ）に示すように、合成されたSiO2/PSt/PSt粒子の表面に、中空粒子２２となるSiO2シェルを形成する。その後、図２（ｄ）に示すように、焼成によりPSt部を除去して、中空粒子２２の内部に空隙部２２ａを作製する。具体的な一例では、大気中焼成温度は５００℃、焼成時間は４時間である。焼成後、図２（ｅ）に示すように、焼成後の粒子に、アンモニア水溶液で弱塩基性に調整した溶液を添加してエッチングを行い、SiO2粒子から成るコア粒子２１とSiO2シェルの中空粒子２２との焼結を解消する。具体的な一例では、アンモニア水溶液で弱塩基性に調整した溶液のｐＨは１１程度である。こうして、コア粒子内包型中空粒子２０を製造することができる。
【００３３】
製造されたコア粒子内包型中空粒子２０の懸濁液を、親水処理を施したカバーガラスに滴下し、乾燥させることで、２次元の配列体１１を製造することができる。具体的な一例では、コア粒子内包型中空粒子２０の懸濁液の濃度は、１質量％であり、直径18 mmのカバーガラスに、15 μL滴下する。
以下に、こうして製造される配列体１１に対して、電場を印加したときのコア粒子２１の挙動を調べる実験を行った。
【００３４】
［SiO2粒子の電場印加実験］
コア粒子２１がSiO2粒子から成るコア粒子内包型中空粒子２０の配列体１１に対して、実験を行った。まず、図３に示すように、ガラス基板上に製造された配列体１１（直径18 mm）に対して、銅テープ（厚さ35 μm）から成る１対の電極３１および銅線（ニラコ製、φ0.05 mm）３２（リード線）を取り付け、本発明の実施の形態の光学素子を作製した（図３（ｂ））。次いで、評価のため、各電極３１と接していない粒子集積部（幅約1 mm）１１ａが浸るのに十分な量の分散媒（約3 μL）を滴下した。分散媒は、H2Oである。すなわち、本発明の実施形態の光学素子は、図３（ｂ）で示される１対の電極（リード線に接続）間に、配列体を分散媒と共に設けてなる光学素子であって、配列体に電場を印加可能に設けられた手段により、電場応答性を有するものである。磁場を用いる場合には、磁場を印加可能に設けられた手段により印加するが、前記のような１対の電極３１は少なくとも必要ではなく、配列体が分散媒と共に設けられる構造を有する光学素子であればよい。
【００３５】
次にその評価実験を以下に述べる。分散媒を滴下後、分散媒の蒸発を防ぐために、カバーガラス３３を重ね、ガラスボトムディッシュ（マツナミ製、ディッシュ径35 mm）３４に取り付けた後、各銅線３２に交流電源（エヌエフ回路設計ブロック製「HSA4011」）３５を接続した。
【００３６】
実験に使用した配列体１１およびコア粒子内包型中空粒子２０の電界放出型走査電子顕微鏡（日立製「S-4800」）像および光学顕微鏡（ニコン製「C2Si」）像を、それぞれ図４および図５に示す。コア粒子２１の粒径は338 nm、中空粒子２２の外径は817 nm、分散度は2.0 ％、中空粒子の空隙部（ほぼ円形）の径とコア粒子の粒径との相対比（中空粒子２２の空隙部径／コア粒子２１の粒径であり、明細書中、単に「相対比」と記載することもある）は2.2である。
【００３７】
実験では、まず、図５（ｂ）に示すH2O滴下後の配列体１１を用いて、コア粒子２１の挙動を測定した。顕微鏡観察においてH2O滴下後に可動性が認められたSiO2コアＡ（図５（ｂ）中の「Ａ」の粒子）、および、可動性が認められなかったSiO2コアＢ（図５（ｂ）中の「Ｂ」の粒子）を選定し、それらの動きをTrackingソフト（ニコン製「NIS-A Object Tracking」）により追跡した。
【００３８】
SiO2コアＡおよびSiO2コアＢの追跡結果を、図６に示す。なお、図６中の各コア粒子２１の座標は、それぞれの粒径により規格化している。図６に示すように、SiO2コアＡは、ランダムに運動しており、ブラウン運動している様子が確認できた。また、SiO2コアＢは、SiO2コアＡと比較して、大きな動きは認められなかった。配列体１１中の約８割のコア粒子２１が、ランダムにブラウン運動しているのが確認された。
【００３９】
次に、交流電源３５により、電場強度50〜150 V/mm、周波数0.5 kHz〜1 MHzの交流電場（Electric field）を印加し、そのときのコア粒子２１の挙動を測定した。測定結果のうち、周波数および電場強度がそれぞれ、1 kHzおよび50 V/mm、1 kHzおよび100 V/mm、1 MHzおよび100 V/mmのときのコア粒子２１の追跡結果を、それぞれ図７乃至図９に示す。また、実験によるコア粒子２１の挙動をまとめ、表１に示す。
【００４０】
【表１】
0006706439.tif 000002
【００４１】
図７（コア粒子内包型中空粒子；コアSiO2粒子系；相対比：2.2）に示すように、1 kHz、50 V/mmの電場を印加すると、コア粒子２１は異方的にブラウン運動をすること（Anisotropic Brownian motion）が確認された。また、図８に示すように、電場強度が100 V/mm以上のときには、コア粒子２１は電場印加方向に小刻みに運動し、ブラウン運動が強く抑制されること（Suppressed Brownian motion）が確認された。また、周波数0.5 kHzの電場を印加すると、全ての電場強度（50〜150 V/mm）において、コア粒子２１のブラウン運動が抑制されること（Suppressed Brownian motion）が確認された。また、図９に示すように、周波数1 MHzの電場を印加すると、全ての電場強度（50〜150 V/mm）において、コア粒子２１は応答せず、等方的なブラウン運動を継続すること（Random Brownian motion）が確認された。また、このようなコア粒子２１の挙動は、電場のON／OFF状態を切り替えることにより、可逆的に切替可能であることも確認された。
【００４２】
［相対比が大きいコアSiO2粒子系の電場印加実験］
コア粒子２１が、相対比の大きいSiO2粒子から成るコア粒子内包型中空粒子２０の配列体１１に対して、同様の電場印加実験を行った。実験に使用した配列体１１およびコア粒子内包型中空粒子２０の電界放出型走査電子顕微鏡像および光学顕微鏡像を、それぞれ図１０および図１１に示す。コア粒子２１の粒径は338 nm、中空粒子２２の外径は1104 nm、分散度は1.5 ％、相対比は3.0である。
【００４３】
実験では、交流電源３５により、電場強度50〜150 V/mm、周波数0.5 kHz〜1 MHzの交流電場を印加し、そのときのコア粒子２１の挙動を測定した。実験によるコア粒子２１の挙動をまとめ、表１に示す。
【００４４】
測定の結果、0.5〜1 kHz、50〜100 V/mmの電場を印加すると、コア粒子２１は異方的にブラウン運動をすること（Anisotropic Brownian motion）が確認された。また、電場強度が150 V/mmのときには、コア粒子２１は電場印加方向に小刻みに運動し、ブラウン運動が強く抑制されること（Suppressed Brownian motion）が確認された。また、周波数1 MHzの電場を印加すると、全ての電場強度（50〜150 V/mm）において、コア粒子２１は応答せず、等方的なブラウン運動を継続すること（Random Brownian motion）が確認された。また、このようなコア粒子２１の挙動は、電場のON／OFF状態を切り替えることにより、可逆的に切替可能であることも確認された。
【００４５】
なお、相対比が異なるコア粒子２１の挙動から、電場印加により生じるイオン雰囲気の歪みが、電場印加方向へのブラウン運動の抑制に寄与するものと考えられる。また、高電場強度条件で、その歪みの程度が強くなり、コア粒子２１のブラウン運動が強く抑制されるものと考えられる。
【００４６】
［TiO2粒子の電場印加実験］
コア粒子２１が球形状のTiO2粒子から成るコア粒子内包型中空粒子２０の配列体１１に対して、同様の電場印加実験を行った。なお、TiO2粒子は、表面電位やMPTMSとの親和性がSiO2粒子とは異なるため、コア粒子内包型中空粒子２０を製造する際、図２（ｂ）のMPTMS修飾と１段階目のPSt重合とをワンポット反応で行い、得られた粒子をシード粒子として２段階目のPSt被覆を行っている。それ以外は、図２で説明したSiO2粒子から成るコア粒子２１の製造方法と同様に実施した。
【００４７】
実験に使用した配列体１１およびコア粒子内包型中空粒子２０の電界放出型走査電子顕微鏡像および光学顕微鏡像を、それぞれ図１２および図１３に示す。コア粒子２１の粒径は330 nm、中空粒子２２の外径は768 nm、分散度は6.2 ％、相対比は2.2である。
【００４８】
実験では、まず、図１３（ｂ）に示すH2O滴下後の配列体１１を用いて、コア粒子２１の挙動を測定した。顕微鏡観察においてH2O滴下後に可動性を目視できたTiO2コアＡ（図１３（ｂ）中の「Ａ」の粒子）、および、可動性が認められなかったTiO2コアＢ（図１３（ｂ）中の「Ｂ」の粒子）を選定し、それらの動きをTrackingソフトにより追跡した。
【００４９】
TiO2コアＡおよびTiO2コアＢの追跡結果を、図１４に示す。なお、図１４中の各コア粒子２１の座標は、それぞれの粒径により規格化している。図１４に示すように、TiO2コアＡは、ランダムに運動しており、ブラウン運動している様子が確認できた。また、TiO2コアＢは、TiO2コアＡと比較して、大きな動きは認められなかった。配列体１１中の約８割のコア粒子２１が、ランダムにブラウン運動しているのが確認された。
【００５０】
次に、交流電源３５により、電場強度50〜150 V/mm、周波数0.5 kHz〜1 MHzの交流電場を印加し、そのときのコア粒子２１の挙動を測定した。測定結果のうち、周波数および電場強度がそれぞれ、1 kHzおよび150 V/mm、1 MHzおよび150 V/mmのときのコア粒子２１の追跡結果を、それぞれ図１５および図１６に示す。また、実験によるコア粒子２１の挙動をまとめ、表１に示す。
【００５１】
図１５に示すように、0.5〜1 kHz、100〜150 V/mmの電場を印加すると、コア粒子２１は異方的にブラウン運動をすること（Anisotropic Brownian motion）が確認された。また、電場強度が50 V/mmのときには、コア粒子２１は応答せず、等方的なブラウン運動を継続すること（Random Brownian motion）が確認された。また、図１６に示すように、周波数1 MHzの電場を印加すると、全ての電場強度（50〜150 V/mm）において、コア粒子２１は応答せず、等方的なブラウン運動を継続すること（Random Brownian motion）が確認された。また、このようなコア粒子２１の挙動は、電場のON／OFF状態を切り替えることにより、可逆的に切替可能であることも確認された。
【００５２】
なお、SiO2粒子およびTiO2粒子の異なる種類のコア粒子２１の挙動を比較すると、同じ電場印加条件であってもコア粒子２１の種類により挙動が異なるのは、各コア粒子２１の誘電特性ではなく、表面電位の差（イオン雰囲気の厚さ）が強く影響しているためであると考えられる。
【００５３】
以上の電場印加実験の結果から、表１に示すように、コア粒子２１がSiO2粒子から成る場合は３種類、コア粒子２１がTiO2粒子から成る場合は２種類の異なる挙動を示すため、これらの挙動を識別することにより、光学的なメモリや演算子、スイッチなどのデバイスに利用できることがわかる。
【００５４】
なお、各実験では、各コア粒子２１は、ほぼ球形状であったが、回転楕円体形状であってもよい。この場合、電場または磁場を印加したとき、各コア粒子２１に働く双極子モーメントが長軸方向に強く働くことから、各コア粒子２１が球形状の場合よりも明確に、各コア粒子２１の配列や運動などを切り替えることができる。このため、光学特性の制御性を高めることができる。
【００５５】
また、各実験では、各中空粒子２２は電場応答性を有していたが、各中空粒子２２が磁性ナノ粒子を含み、磁場応答性を有し、印加手段が、磁場を印加可能に構成されていてもよい。また、各実験では、配列体１１は、コア粒子内包型中空粒子２０を２次元に配列して形成されていたが、コア粒子内包型中空粒子２０を１次元に配列して形成されていても、３次元に配列して形成されていてもよい。
【００５６】
また、本発明の実施の形態の光学素子として、図１７（ｃ）に示すようなコア粒子内包型中空粒子４０を用いることもできる。このようなコア粒子内包型中空粒子４０は、複数のSiO2粒子４１のような粒子が自己組織化により配列してなる配列体で形成されるものであり、配列体はその後の焼成により焼結される。その配列体は、複数の中空部４２が形成され、各中空部４２には開口４３を有している。これにより、電場応答性または磁場応答性を有するコア粒子４４は、配列体の各中空部４２の内側で移動することができる。また、配列体の各中空部４２は、開口４３を有していなくともよい。
【００５７】
図１７に示すように、コア粒子内包型中空粒子４０は、図２（ｂ）の方法に従ってSiO2/PSt/PSt粒子４５を合成した後、所定濃度を有するSiO2ナノ粒子４１の分散水溶液に投入し、図１７（ａ）に示す分散液４６を調製する。次いで、この分散液４６を用いてガラス基板４７上に、図１７（ｂ）の構造（Top viewとSide view）を形成し、PSt/PSt部を焼成・除去して、各中空部４２の内側にコア粒子４４を内包し、SiO2ナノ粒子４１の群からなる焼結構造の配列体を調製することができる（図１７（ｃ）参照）。なお、図１７（ｂ）に示す構造体において、SiO2ナノ粒子４１の群は、SiO2/PSt/PSt粒子４５の表面に自己組織化（堆積）して形成され、その後焼結されて図１７（ｃ）に示す配列体が形成される。
【００５８】
図１７（ｃ）に示すコア粒子内包型中空粒子４０は、光学素子に用いられる時には所定の溶媒（水又はアルコール等）と共に用いられる。すなわち、この実施の形態の光学素子において、図１７（ｃ）で示される配列体を分散媒と共に１対の電極（リード線に接続）間に設けて用いられ、電場印加手段により駆動される。磁場を用いる場合には、磁場を印加可能に設けられた手段により印加するが、前記のような１対の電極３１は少なくとも必要ではなく、配列体が分散媒と共に設けられる構造を有する光学素子であればよい。
【符号の説明】
【００５９】
１１  配列体
２０  コア粒子内包型中空粒子
２１  コア粒子
２２  中空粒子
２２ａ  空隙部
３１  電極
３２  銅線
３３  カバーガラス
３４  ガラスボトムディッシュ
３５  交流電源
４０  コア粒子内包型中空粒子
４１  SiO2粒子
４２  中空部
４３  開口
４４  コア粒子
４５  SiO2/PSt/PSt粒子
４６  分散液
４７  ガラス基板
【図１】
0006706439.tif 000003
【図２】
0006706439.tif 000004
【図３】
0006706439.tif 000005
【図４】
0006706439.tif 000006
【図５】
0006706439.tif 000007
【図６】
0006706439.tif 000008
【図７】
0006706439.tif 000009
【図８】
0006706439.tif 000010
【図９】
0006706439.tif 000011
【図１０】
0006706439.tif 000012
【図１１】
0006706439.tif 000013
【図１２】
0006706439.tif 000014
【図１３】
0006706439.tif 000015
【図１４】
0006706439.tif 000016
【図１５】
0006706439.tif 000017
【図１６】
0006706439.tif 000018
【図１７】
0006706439.tif 000019